(57)【要約】  本発明は、多価アルコール、ポリオールまたはこれらの混合物３乃至２０重量％、炭素数が１乃至５の１価アルコール５乃至１０重量％、アミド系、スルホキシド系またはこれらの混合溶媒５乃至２５重量％、界面活性剤０．０１乃至０．１重量％及び残量としてナノ粒子サイズのポリエチレンジオキシチオフェン系伝導性高分子水溶液を含有する有機電極コーティング用組成物及びこれを用いた高透明性有機電極の製造方法に関し、コーティング時、有機伝導膜の可視光線領域での透過度が９０％以上であり、且つ面抵抗が３００〜９００Ω／ｓｑであって、優れた透明度を有し、これにより、ディスプレイ用透明電極のほか、有機トランジスタの電極や配線材料、スマートカード、アンテナ、電池及び燃料電池の電極、ＰＣＢ用コンデンサやインダクタ、電磁波遮蔽、センサなどの有機電極を製造することができる。【特許請求の範囲】
【請求項１】
多価アルコール、ポリオールまたはこれらの混合物３乃至２０重量％；
炭素数が１乃至５の１価アルコール５乃至１０重量％；
アミド系、スルホキシド系またはこれらの混合溶媒５乃至２５重量％；
界面活性剤０．０１乃至０．１重量％；及び
残量としてナノ粒子サイズのポリエチレンジオキシチオフェン（ＰＥＤＯＴ）系伝導性高分子水溶液を含有し、
前記伝導性高分子水溶液のうちポリエチレンジオキシチオフェン（ＰＥＤＯＴ）とポリスチレンスルホネート（ＰＳＳ）固形分の濃度が水溶液の総重量に対して１．０乃至１．５重量％を占め、
コーティング時、有機伝導膜の可視光線領域透過度が９０％以上であり、膜の表面抵抗が３００乃至９００Ω／ｓｑであることを特徴とする有機電極コーティング用組成物。
【請求項２】
前記多価アルコール、ポリオールまたはこれらの混合物は、エチレングリコール、プロピレングリコール、ブタンジオール、ネオペンチルグリコール、ジエチレングリコール、トリエチレングリコール、メチルペンタンジオール、ヘキサンジオール、トリメチロールプロパン、グリセリン、エチルヘキサンジオール、ヘキサントリオール、ポリエチレングリコール、ポリプロピレングリコール、ポリオキシプロピレントリオール、ポリテトラメチレングリコール、ソルビトール及びこれらの誘導体よりなる群から選択された１種以上のアルコールであることを特徴とする請求項１記載の有機電極コーティング用組成物。
【請求項３】
前記多価アルコールまたはポリオールは、分子量が３００以下のものであることを特徴とする請求項２記載の有機電極コーティング用組成物。
【請求項４】
前記アミド系溶媒は、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、Ｎ−メチルプロピオンアミド、ピロリドン、Ｎ−メチルピロリドン、カプロラクタム及びテトラメチルウレアよりなる群から選択された１種以上の溶媒であり、
前記スルホキシド系溶媒は、メチルスルホキシド、ジメチルスルホキシド、スルホラン、ジフェニルスルホンよりなる群から選択された１種以上の溶媒であることを特徴とする請求項１記載の有機電極コーティング用組成物。
【請求項５】
前記界面活性剤は、非イオン性界面活性剤、陰イオン性界面活性剤、陽イオン性界面活性剤及び両性界面活性剤よりなる群から選択された１種以上の界面活性剤であり、ＨＬＢが７乃至２０に属するものであることを特徴とする請求項１記載の有機電極コーティング用組成物。
【請求項６】
ドーパントとしてスルホン酸基を含有する化合物を０．０１乃至０．５重量％の量でさらに含有することを特徴とする請求項１記載の有機電極コーティング用組成物。
【請求項７】
前記ドーパントは、ポリスチレンスルホン酸、ｐ−トルエンスルホン酸、ドデシルベンゼンスルホン酸、アントラキノンスルホン酸、４−ヒドロキシベンゼンスルホン酸、メチルスルホン酸及びニトロベンゼンスルホン酸よりなる群から選択された１種以上の化合物であることを特徴とする請求項６に記載の有機電極コーティング用組成物。
【請求項８】
請求項１記載の組成物を攪拌した後、透明基板上に塗布する段階；及び
前記基板を乾燥し、０．２μｍ乃至２０μｍの厚みでコーティングする段階とから構成されることを特徴とする高透明性有機電極の製造方法。
【請求項９】
請求項１記載の組成物を攪拌した後、振動数２０，０００乃至４０，０００Ｈｚ、パワー５０乃至７００Ｗである超音波発生器で３乃至１０分ずつ２乃至１０回繰り返して分散する段階；
前記分散液を透明基板上に塗布する段階；及び
前記基板を乾燥し、０．２μｍ乃至２０μｍの厚みでコーティングする段階とから構成されることを特徴とする高透明性有機電極の製造方法。
【発明の詳細な説明】
【技術分野】
【０００１】
本発明は、有機電極コーティング用組成物及びこれを用いた高透明性有機電極の製造方法に関し、さらに詳細には、ナノ粒子サイズのポリエチレンジオキシチオフェン（ＰＥＤＯＴ）系伝導性高分子水溶液、多価アルコール、界面活性剤を、溶媒である１価アルコール及びアミド系、スルホキシド系溶媒またはこれらの混合溶媒と混合し、伝導性高分子水溶液中の伝導性高分子粒子をナノスケールで微細相分離させることによって、これを用いた有機電極を製造する際、伝導膜の可視光線領域での透過度が９０％以上であり、面抵抗が３００〜９００Ω／ｓｑであり、優れた透明度を有する有機電極を製造する方法に関する。
【０００２】
コンピュータ、各種家電機器や通信機器がデジタル化され、急速に高性能化されるにしたがって、大画面及び携帯可能なディスプレイの具現が切実に要求されている。携帯可能な大面積の柔軟なディスプレイを具現するためには、新聞のように折り畳んだり、巻くことができる材質のディスプレイ材料が要求される。
【０００３】
このために、ディスプレイ用電極材料は、透明であり、且つ低い抵抗値を示すだけでなく、素子を曲げたり、折り畳む場合にも、機械的に安定となるように、高い強度を示さなければならない。また、電極材料は、プラスチック基板の熱膨張係数と類似の熱膨張係数を有していて、機器が過熱されるか、又は高温である場合にも、短絡や面抵抗の大きな変化が発生してはならない。
【０００４】
柔軟なディスプレイは、任意の形態を有するディスプレイの製造を可能にするので、携帯用ディスプレイ装置のみならず、色相やパターンを変えることができる衣服や、衣類の商標、広告看板、商品陳列台の価格表示板、大面積電気照明装置などに使用できるので、その活用度が高い。
【背景技術】
【０００５】
現在、国内外で透明電極を製造する方法として、インジウム、錫、亜鉛、チタニウム、セシウムなど多様な金属酸化物を用いた化学蒸着法、マグネトンスパッタリング法、反応性蒸発蒸着法に関する研究が活発に進行されている。しかし、このように基板に金属酸化物をコーティングするためには、真空条件が必要なので、高価の工程費用を招くという短所がある。
【０００６】
高費用を必要としない透明電極を製造するための方案として、伝導性高分子を使用する方法が登場した。伝導性高分子を用いて製造する電極の場合には、既存の多様な高分子コーティング方法を使用できるので、工程費用と作業工程を大いに低減することができるという長所がある。すなわち、柔軟なディスプレイや電気照明装置などの製造に際して、ポリアセチレン、ポリピロール、ポリアニリン、ポリチオフェンなどのような伝導性高分子で製造した透明電極が、酸化インジウム錫（ＩＴＯ）で製造した透明電極に比べて、工程上の利点を有するだけでなく、非常に柔軟で、且つあまり壊れないので、非常に柔軟な電極が必要な場合、特にタッチスクリーンなどの製造に際して、装置の寿命を延長させることができるという長所を有する。しかし、このような長所にもかかわらず、一般的に伝導性高分子は、可視光線領域の光を吸収し、伝導性高分子で製造された有機電極の伝導特性は、電極の厚さに比例して増加するので、透過率を高めるために、伝導膜を薄くコーティングする場合、面抵抗が増加するようになる。このため、前記伝導性高分子は、タッチパネル、フレキシブルディスプレイなど透明電極の応用分野に適用しがたいという問題点を有する。特に、伝導性高分子による製造性を向上させるために、伝導性高分子をナノ粒子化し、水分散した市販のポリチオフェンを用いて透明電極を製造する場合、８５％透過度で１ＭΩ／ｓｑ程度の面抵抗を示すようになるので、実際ディスプレイ用透明電極として使用することが困難である。
【０００７】
米国特許第５，７６６，５１５号、米国特許第６，０８３， ６３５号及び韓国特許公開第２０００−１８２４号には、ナノ粒子サイズのポリエチレンジオキシチオフェン（ＰＥＤＯＴ）系高分子水溶液を用いて製造された電極の伝導度を溶媒や添加剤を用いて向上させようとする試みが記載されている。しかし、米国特許第５，７６６，５１５号や米国特許第６，０８３，６３５号の場合、ソルビトールなど多価アルコールを添加する場合、透過度が９０％以上であるコーティング膜の面抵抗を１ｋΩ／ｓｑ以下に低減することが難しく、アミド系溶媒を添加する場合、コーティング膜の面抵抗を１ｋΩ／ｓｑ以下に低減することができるが、膜硬度が低く、コーティング特性が低下するという問題点がある。一方、韓国特許公開第２０００−１８２４号の記載によれば、アミド系溶媒で処理されたポリチオフェン水溶液にシリカゾルを添加して膜硬度を向上させる場合には、面抵抗が１ｋΩ／ｓｑ以上に増加するようになる。
【０００８】
このような点を勘案する時、コーティング膜は、９０％以上の透過度と数百Ω／ｓｑ以下の面抵抗を示し、優れた透明度と硬度及び低い面抵抗を有する。これにより、実際電子機器に応用できる有機透明電極材料の開発が依然として要求されている。
【特許文献１】米国特許第５，７６６，５１５号
【特許文献２】米国特許第６，０８３， ６３５号
【特許文献３】韓国特許公開第２０００−１８２４号
【発明の開示】
【発明が解決しようとする課題】
【０００９】
従って、本発明者らは、高透明性を有する有機電極を製造するための有機電極コーティング用組成物の研究を重なった結果、ナノ粒子サイズのポリエチレンジオキシチオフェン（ＰＥＤＯＴ）系伝導性高分子水溶液、多価アルコール、界面活性剤を、溶媒である１価アルコール及びアミド系、スルホキシド系溶媒またはこれらの混合溶媒と混合する場合、伝導性高分子水溶液中の伝導性高分子粒子をナノスケールで微細相分離することによって、このような組成物をコーティングする際、有機伝導膜の可視光線領域での透過度が９０％以上であり、面抵抗が３００〜９００Ω／ｓｑである高透明性有機電極を製造できることを知見し、本発明を完成するに至った。
【００１０】
本発明の目的は、伝導性高分子粒子をナノスケールで微細相分離させることができる有機電極コーティング用組成物を提供することにある。
【００１１】
本発明の他の目的は、前記組成物を用いて高透明性有機電極を製造する方法を提供することにある。
【課題を解決するための手段】
【００１２】
前記目的を達成するために、本発明に係る有機電極コーティング用組成物は、多価アルコール、ポリオールまたはこれらの混合物３乃至２０重量％、炭素数が１乃至５の１価アルコール５乃至１０重量％、アミド系、スルホキシド系またはこれらの混合溶媒５乃至２５重量％、界面活性剤０．０１乃至０．１重量％及び残量としてナノ粒子サイズのポリエチレンジオキシチオフェン（ＰＥＤＯＴ）系伝導性高分子水溶液を含有し、前記伝導性高分子水溶液のうちポリエチレンジオキシチオフェン（ＰＥＤＯＴ）とポリスチレンスルホネート（ＰＳＳ）固形分の濃度が水溶液の総重量に対して１．０乃至１．５重量％を占め、コーティング時、有機伝導膜の可視光線領域透過度が９０％以上であり、膜の表面抵抗が３００乃至９００Ω／ｓｑであることを特徴とする。
【００１３】
また、本発明に係る高透明性有機電極の製造方法は、前記組成物を攪拌した後、透明基板上に塗布する段階；及び前記基板を乾燥し、０．２μｍ乃至２０μｍの厚みでコーティングする段階とから構成されること特徴とする。
【００１４】
また、本発明に係る高透明性有機電極の製造方法は、前記組成物を攪拌した後、振動数２０，０００乃至４０，０００Ｈｚ、パワー５０乃至７００Ｗである超音波発生器で３乃至１０分ずつ２乃至１０回繰り返して分散する段階；前記分散液を透明基板上に塗布する段階；及び前記基板を乾燥し、０．２μｍ乃至２０μｍの厚みでコーティングする段階とから構成されることを特徴とする。
【発明を実施するための最良の形態】
【００１５】
以下、まず、本発明の有機電極コーティング用組成物を具体的に説明する。
【００１６】
本発明に係る有機電極コーティング用組成物は、ナノ粒子サイズのポリエチレンジオキシチオフェン（ＰＥＤＯＴ）系伝導性高分子水溶液；多価アルコール、ポリオールまたはこれらの混合物；炭素数が１乃至５の１価アルコール；アミド系、スルホキシド系またはこれらの混合溶媒；及び界面活性剤を必須構成要素として含み、その他の架橋剤やスルホン酸基（−ＳＯ3Ｈ）を含有するドーパントなどをさらに含有することができる。
【００１７】
前記ポリエチレンジオキシチオフェン（ＰＥＤＯＴ）系伝導性高分子水溶液としては、数十ナノメートルサイズのポリスチレンスルホネート（ＰＳＳ）ゲルに反復単位が５程度であるエチレンジオキシチオフェンオリゴマーが水分散されている形態であって、水溶液のうちポリエチレンジオキシチオフェン（ＰＥＤＯＴ）とポリスチレンスルホネート（ＰＳＳ）固形分の濃度は、水溶液の総重量に対して１．０乃至１．５重量％の量を占め、より好ましくは、ポリエチレンジオキシチオフェンが０．４乃至０．７重量％、ポリスチレンスルホネート（ＰＳＳ）が０．６乃至０．８重量％の量を占めることが好ましい。その一例として、本発明の場合、バイトロンＰ（バイエル社製）が使われることができる。一方、このような伝導性高分子水溶液が有機電極コーティング用組成物に対して４０重量％以下の量で使われる場合、伝導度が３００〜９００Ω／ｓｑの範囲に属しないようになる。
【００１８】
このような伝導性高分子水溶液が有機電極コーティング用組成物に対して７０重量％以上の量で使われる場合、可視光線領域での透過度が８５％以下に低くなるようになるので、伝導性高分子がこのような範囲に属しないことが好ましい。
【００１９】
前記構成要素のうち多価アルコール、ポリオールまたはこれらの混合物は、伝導性高分子ナノ粒子と準安定状態で混合され得る程度の親和性が要求され、ポリスチレンスルホネート（ＰＳＳ）との相互作用により伝導性ナノ粒子間の接着力を向上させて、エチレンジオキシチオフェン間の伝導性を高める役割と、微細相分離によって伝導性ナノ粒子が互いに連結している空間間毎に空き空間を形成し、フィルムの透過度を向上させる役割を同時に行う。
【００２０】
粒子と粒子間の接着力を向上させるために、必ず２つ以上の水酸化基（−ＯＨ）を含まなければならないし、多価アルコールが伝導性ナノ粒子間の接着力と微細相分離による透過度の向上を同時に行うためには、分子量が３００以下であることが好ましい。分子量が３００以上である場合、伝導性ナノ粒子間の距離がさらに遠くなり、伝導性が減少する問題が発生することができる。使われることができるアルコールの例には、エチレングリコール、プロピレングリコール、ブタンジオール、ネオペンチルグリコール、ジエチレングリコール、トリエチレングリコール、メチルペンタンジオール、ヘキサンジオール、トリメチロールプロパン、グリセリン、エチルヘキサンジオール、ヘキサントリオール、ポリエチレングリコール、ポリプロピレングリコール、ポリオキシプロピレントリオール、ポリテトラメチレングリコール、ソルビトール及びこれらの誘導体などを挙げることができる。より好ましくは、分子量が１５０以下であるエチレングリコール、ジエチレングリコールまたはグリセリンを使用する。多価アルコール及びポリオールが３重量％未満の量で添加される場合、添加剤による伝導度の向上及び膜硬度の向上効果を期待することが難しく、２０重量％超過の量で添加される場合、伝導性高分子ナノ粒子の含量が相対的に減少するに従って、伝導度が低くなるという問題点がある。したがって、多価アルコール、ポリオールまたはこれらの混合物は、有機電極コーティング用組成物の総重量に対して３乃至２０重量％の量で使用することが好ましい。
【００２１】
一方、本発明の構成要素のうちアミド系溶媒とスルホキシド系溶媒は、伝導性高分子ナノ粒子ゲルをなしているドーパントであるポリスチレンスルホネート（ＰＳＳ）との親和性に優れているので、ゲルを容易に膨潤させる。膨潤されたゲル間の高分子鎖の相互拡散によって、伝導性ナノ粒子は、１つの帯をなすようになり、内部に分散されているエチレンジオキシチオフェンオリゴマー間の浸透を円滑にし、伝導度を向上させる役割をする。その例として、アミド系溶媒には、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、Ｎ−メチルプロピオンアミド、２−ピロリドン、Ｎ−メチルピロリドン、カプロラクタム、及び１，１，３，３−テトラメチルウレアなどが使われることができる。また、スルホキシド系溶媒には、メチルスルホキシド、ジメチルスルホキシド、スルホラン、ジフェニルスルホンなどが使われることができる。アミド系、スルホキシド系またはこれらの混合溶媒が５重量％未満の量で添加される場合、添加される溶媒の効果が微弱であるので、透過度９０％であり且つ表面抵抗が３００乃至９００Ω／ｓｑである透明電極を製造することができない。また、２５重量％超過の量で添加される場合、溶液内にゲル化が進行されたり、フィルムが不均一に形成されるようになる。したがって、アミド系、スルホキシド系またはこれらの混合溶媒は、有機電極コーティング用組成物の総重量に対して５乃至２５重量％の量で使用することが好ましい。
【００２２】
その他、界面活性剤及び炭素数が１乃至５の１価アルコールは、前記アミド系、スルホキシド系またはこれらの混合溶媒を表面エネルギーが高いポリエチレンテレフタレートなどのような透明高分子基材上にコーティングする場合、濡れ特性が悪くて、不均一な膜を形成しやすいという問題点を解決する役割をする。
【００２３】
これらのうち１価アルコールとして、溶液との親和性を考慮して、炭素数が１乃至５の１価アルコール類を使用することができ、より好ましくは、イソプロパノール、エタノール、メタノールが使われる。１価アルコールは、５重量％未満の量で添加される場合、濡れ特性が悪く、１０重量％超過の量で添加される場合、伝導特性が悪くなることができるので、有機電極コーティング用組成物の総重量に対して５乃至１０重量％の量で使用することが好ましい。
【００２４】
一方、界面活性剤には、非イオン性界面活性剤、陰イオン性界面活性剤、陽イオン性界面活性剤及び両性界面活性剤よりなる群から選択された１種以上の界面活性剤であることが好ましく、ＨＬＢ（hydrophilic-lipophilic balance）が７乃至２０に属するものを使用する。非イオン性界面活性剤には、ポリオキシエチレンラウリルエーテル、ポリオキシエチレンステアリルエーテルなどを含むポリオキシアルキレンアルキルエーテル類、ポリオキシエチレンオクチルフェニルエーテル、ポリオキシエチレンノニルフェニルエーテルなどを含むポリオキシアルキレンアルキルフェニルエーテル類、ソルビタンモノラウレート、ソルビタンモノステアレート、ソルビタントリオレアートなどを含むソルビタン脂肪酸エステル類、ポリオキシエチレンソルビタンモノラウレートなどを含むポリオキシアルキレンソルビタン脂肪酸エステル類、ポリオキシエチレンモノラウレート、ポリオキシエチレンモノステアレートなどを含むポリオキシアルキレン脂肪酸エステル類、オレイン酸モノグリセリド及びステアリン酸モノグリセリドなどを含むグリセリン脂肪酸エステル類、ポリオキシエチレン−ポリプロピレンブロック共重合体類などが使われることができる。
【００２５】
陰イオン性界面活性剤には、ソジウムステアレート、ソジウムオレアート、ソジウムラウレートなどを含む脂肪酸塩類、ソジウムドデシルベンゼンスルホネートなどを含むアルキルアリルスルホン酸塩類、ソジウムラウリルスルフェートなどを含むアルキル硫酸エステル塩類、ソジウムモノオクチルスルホサクシネート、ソジウムジオクチルスルホサクシネート、ソジウムポリオキシエチレンラウリルスルホサクシネートなどを含むアルキルスルホコハク酸エステル塩類、ソジウムポリオキシエチレンラウリルエーテルスルフェートなどを含むポリオキシアルキレンアルキルエーテル硫酸エステル塩類、ソジウムポリオキシエチレンノニルフェニルエーテルスルフェートなどを含むポリオキシアルキレンアルキルアリルエーテル硫酸エステル塩類が使われることができる。陽イオン性界面活性剤及び両性界面活性剤には、ラウリルアミンアセテートなどを含むアルキルアミン塩類、ラウリルトリメチルアンモニウムクロライド、アルキルベンジルジメチルアンモニウムクロライドなどを含む４級アンモニウム塩類、ポリオキシエチルアルキル−アミン類などが使われることができる。より好ましくは、非イオン性界面活性剤であり、濡れ特性に優れたポリオキシエチレン系界面活性剤が使われる。界面活性剤は、０．０１重量％未満の量で添加される場合、濡れ特性が悪くて、フィルム形成が不均一である。また、０．１重量％超過の量で添加される場合、界面活性剤と伝導性高分子ナノ粒子が相分離され、不透明な膜が形成されることができる。したがって、界面活性剤は、有機電極コーティング用組成物の総重量に対して０．０１乃至０．１重量％の量で使われることが好ましい。
【００２６】
前記組成で構成された組成物をコーティングする際、有機伝導膜の硬度は、鉛筆硬度で約３Ｈで、良好であるが、膜の硬度をさらに向上させるために、架橋剤を追加に添加することができる。この際に使われる架橋剤は、ポリスチレンスルホネート（ＰＳＳ）の酸基と多価アルコールやポリオールの水酸化基を結合させたり、多価アルコールとポリオールの水酸化基間の結合を誘導できるものであって、４，４−ジフェニルメタンジイソシアネート、トルエンジイソシアネート、ヘキサメチレンジイソシアネート、有機チタニウム化合物（Vertic IA10, Johnson Matthey Catalysts製）などが使われることができる。この架橋剤を０．０１重量％未満の量で使われる場合、架橋度が不充分であり、膜硬度の向上が微弱である。また、０．２重量％超過の量で使われる場合、混合溶液内でゲル化する傾向にあるので、均一な膜を形成させることが難しく、溶液の長期安定性面においても好ましくない。従って、架橋剤は、添加される場合、有機電極コーティング用組成物の総重量に対して０．０１乃至０．２重量％の量で使われることが好ましい。
【００２７】
前記組成で構成された伝導膜に、スルホン酸基（−ＳＯ3Ｈ）を含有したモノマーを追加ドーパントとして導入することによって、膜の伝導特性をさらに向上させることができる。前記ドーパントには、ポリスチレンスルホン酸、ｐ−トルエンスルホン酸、ドデシルベンゼンスルホン酸、１，５−アントラキノンジスルホン酸、２，６−アントラキノンジスルホン酸、アントラキノンスルホン酸、４−ヒドロキシベンゼンスルホン酸、メチルスルホン酸またはニトロベンゼンスルホン酸などが使われることができる。前記ドーパントを０．０１重量％未満の量で添加する場合、ドーピング効果が低下し、０．５重量％超過の量で添加する場合、添加したモノマードーパントが相分離され、膜の均一性を低下させる問題点があるので、添加する場合、有機電極コーティング用組成物の総重量に対して０．０１乃至０．５重量％の量で使われることが好ましい。
【００２８】
以下、前記組成物を用いて高透明性有機電極を製造する方法を具体的に説明する。
【００２９】
本発明に係る高透明性有機電極の製造方法は、前記有機電極コーティング用組成物を攪拌した後、透明基板上に塗布する段階及び前記基板を乾燥し、０．２μｍ乃至２０μｍの厚さでコーティングする段階とから構成されることを特徴とする。しかし、用途によって、攪拌後、振動数２０，０００乃至４０，０００Ｈｚ、パワー５０乃至７００Ｗである超音波発生器で３乃至１０分ずつ２乃至１０回繰り返して分散する段階をさらに備えて、有機電極を製造することができる。
【００３０】
まず、有機電極コーティング用組成物は、前記ポリエチレンジオキシチオフェン系伝導性高分子水溶液をゆっくり攪拌しながら、多価アルコールまたはポリオール、１価アルコール、アミド系またはスルホキシド系溶媒、界面活性剤、架橋剤、ドーパントなどを順に添加し、常温で１乃至２時間十分に攪拌することによって製造される。
【００３１】
超音波発生器を用いた製造方法の場合、このように製造された有機電極コーティング用組成物を振動数が２０，０００乃至４０，０００Ｈｚであり且つパワーが５０乃至７００Ｗである超音波発生器を用いて３乃至１０分間分散する過程を２乃至１０回繰り返すことによって、伝導性ナノ粒子ゲルの膨潤を促進させる。続いて、分散液をポリエステルフィルムなどの透明基板上に塗布した後、加温下に乾燥し、コーティング層を形成するが、この時、その厚さは、０．２μｍ乃至２０μｍ、さらに好ましくは、０．５μｍ乃至１０μｍである。前記透明基板には、ガラス、セルロースエステル、ポリアミド、ポリカーボネート、ポリエステル、ポリスチレン、ポリオレフィン、ポリメチルメタクリレート、ポリスルホン、ポリエーテルスルホン、ポリエーテルケトン、ポリエーテルイミド、ポリオキシエチレンが使われることができる。さらに好ましくは、トリアセチルセルロース、ポリカーボネートまたはポリエチレンテレフタレートを使用する。
【００３２】
このようにして製造された有機電極伝導膜の可視光線領域での透過度は、９０％以上であり、その伝導度は、大部分の場合、３００〜９００Ω／ｓｑに属し、より好ましくは、５００Ω／ｓｑ以下に属し、膜硬度は、２Ｈ〜４Ｈに属し、これにより、高透明性有機電極を製造することができるようになる。
【００３３】
このような高透明性有機電極の製造方法を用いて各種ディスプレイ用有機透明電極を製造することができる。また、本発明の有機電極は、ディスプレイ用透明電極の他、有機トランジスタの電極や配線材料、スマートカード、アンテナ、電池及び燃料電池の電極、ＰＣＢ用キャパシタやインダクタ、電磁波遮蔽フィルム、静電気発生抑制フィルム、センサなど多様な分野に広く適用できる。
【００３４】
以下、実施例及び比較例により本発明をさらに詳細に説明するが、本発明がこれらの例に限定されるものではない。
【００３５】
＜実施例１〜８＞
【００３６】
【表１】
2007531233.tif 000002
【００３７】
−製造方法−
ビーカーに、ポリエチレンジオキシチオフェン（ＰＥＤＯＴ）系伝導性高分子水溶液としてバイトロンＰ（ポリエチレンジオキシチオフェン；バイエルＡＧ社製／ドイツレバクセン所在）を表１の組成に基づいて投入して攪拌した後、アミド系溶媒としてメチルホルムアミド（アルドリッチ社製／米国ウィスコンシン州ミルウォーキー所在）、ジメチルホルムアミド（アルドリッチ社製／米国ウィスコンシン州ミルウォーキー所在）またはＮ−メチルピロリドン（アルドリッチ社製／米国ウィスコンシン州ミルウォーキー所在）を、スルホキシド系溶媒としてジメチルスルホキシド（アルドリッチ社製／米国ウィスコンシン州ミルウォーキー所在）を、多価アルコールまたはポリオールとしてエチレングリコール（アルドリッチ社製／米国ウィスコンシン州ミルウォーキー所在）、ジエチレングリコール（アルドリッチ社製／米国ウィスコンシン州ミルウォーキー所在）を、１価アルコールとしてイソプロパノール（アルドリッチ社製／米国ウィスコンシン州ミルウォーキー所在）を、界面活性剤としてトリトンＸ−１００（ユニオンカーバイト社製）を、ドーパントとしてｐ−トルエンスルホン酸（アルドリラッチ社製／米国ウィスコンシン州ミルウォーキー所在）またはドデシルベンゼンスルホン酸（アルドリッチ社製／米国ウィスコンシン州ミルウォーキー所在）を順に表１の組成に基づいて注入し、フィルム形成組成物を製造した。
【００３８】
＜比較例１〜７＞
【００３９】
【表２】
2007531233.tif 000003
【００４０】
−製造方法−
表２の組成によって投入することを除いて、実施例１乃至８の製造方法と同様の方法によってフィルム形成組成物を製造した。
【００４１】
＜製造例１〜８＞
前記実施例１の組成物を３００ｒｐｍで１時間攪拌した後、この混合物をバーコーターを用いてポリエステルフィルム上に塗布した後、１１０℃乾燥器で３０分間乾燥し、コーティング層の厚さが２μｍである透明基板形態の有機透明電極を製造した。
【００４２】
＜比較製造例１＞
比較例１のバイトロンＰをガラス板上に３０００ｒｐｍで３０秒間スピンコートし、１１０℃乾燥器で３０分間乾燥し、コーティング層の厚さが４００ｎｍである透明基板形態の有機透明電極を製造した。
【００４３】
＜比較製造例２＞
トリトンＸ−１００をさらに添加することを除いて、比較製造例１の製造方法と同様の方法によって有機透明電極を製造した。
【００４４】
＜比較製造例３〜７＞
前記比較例１の代わりに、前記比較例３乃至７の組成物を使用することを除いて、製造例１の製造方法と同様の製造方法によって有機透明電極を製造した。
【００４５】
＜試験例１＞
製造例１乃至８の透明電極を対象にして伝導度、透過度及び膜硬度を評価した。これらのうち伝導度は、面抵抗器（Loresta-GP MCP-T600／三菱化学社製）を用いて表面抵抗で評価し、透過度は、ＵＶ−Ｖｉｓスペクトロメータ（Helios β／Spectronic Unicam社製）を用いて５５０ｎｍの透過度で評価し、膜硬度は、鉛筆硬度計で評価し、その結果を表３に示した。
【００４６】
【表３】
2007531233.tif 000004
【００４７】
表３から分かるように、製造例１乃至８で製造された全ての透明電極は、伝導度（膜の表面抵抗）が３００〜９００Ω／ｓｑに属し、可視光線領域透過度が９０％に近似し、膜硬度が２Ｈ乃至４Ｈの範囲に属し、優れていた。
【００４８】
＜試験例２＞
製造例１乃至８の代わりに、比較製造例１乃至７の透明電極を対象にして伝導度、透過度及び膜硬度を評価し、その結果を表４に示した。
【００４９】
【表４】
2007531233.tif 000005
【００５０】
表４から分かるように、ポリエチレンジオキシチオフェン（ＰＥＤＯＴ）系伝導性高分子水溶液の含量が７０重量％を超過する比較製造例３及び７の透明電極の場合、透過度９０％以上を満足させることができず、多価アルコールを使用しない比較製造例１乃至３及び５の場合、膜硬度が低下し、膜が不均一であった。
【００５１】
＜製造例９＞
前記実施例１の組成物を３００ｒｐｍで１時間攪拌した後、この混合物を２，０００Ｈｚ、１４０Ｗである超音波発生器で３分間５回超音波分散し、分散液を製造した。製造された分散液をバーコーターを用いてポリエステルフィルム上に塗布した後、１１０℃乾燥器で３０分間乾燥し、コーティング層の厚さが２μｍである透明基板形態の有機透明電極を製造した。
【００５２】
＜比較製造例８＞
混合液を１４０Ｗの超音波発生器で１０秒間分散し、分散液を製造することを除いて、前記製造例９と同様の方法で透明電極を製造した。
【００５３】
＜比較製造例９＞
混合液を１，０００Ｗの超音波発生器で３分間分散し、分散液を製造することを除いて、前記製造例９と同様の方法で透明電極を製造した。
【００５４】
＜試験例３＞
前記試験例１の測定方法によって製造例９、比較製造例８及び９の伝導度、透過度及び膜硬度を測定した。
【００５５】
【表５】
2007531233.tif 000006
【００５６】
表５から分かるように、超音波発生器のパワーを５０乃至７００Ｗの範囲に属するようにし、分散時間が３乃至１０分となるようにした製造例９の場合、可視光線透過度が９０％と優れており、伝導度は、４５０Ω／ｓｑと非常に好ましい。
【産業上の利用可能性】
【００５７】
以上説明したように、本発明の有機電極コーティング用組成物及びこれを用いた高透明性有機電極の製造方法は、伝導性高分子ナノ粒子の浸透を向上させることができ、これにより、コーティングや印刷工程を通じて伝導性及び透過度に優れた大面積の柔軟な透明有機電極を製造できるので、既存の真空工程を使用する金属酸化物電極に比べて製造工程の経済性を高めることができ、ディスプレイ用透明電極のほか、有機トランジスタの電極や配線材料、スマートカード、アンテナ、電池及び燃料電池の電極、ＰＣＢ用コンデンサやインダクタ、電子波遮蔽、センサなど多様な分野に広く適用することができるので、有用である。
【国際調査報告】
2007531233.tif 000007
2007531233.tif 000008